不斉ビスオキサゾリンピリジン骨格を有する配位子とアセチルアセトン誘導体から成る配位子が希土類イオンに配位して成る円偏光発光性希土類錯体。一般式6は3価の希土類イオンを表し、Xは同一又は異なる水素原子、重水素原子、ハロゲン原子、C1~C20の基、水酸基、ニトロ基、アミノ基、スルホニル基、シアノ基、ホスホン酸基、ジアゾ基、メルカプト基のいずれかを表し、Y及びZは5員の芳香族複素環を形成するのに必要な原子群を表し、R1は同一又は異なるC1~C20の基、水素原子、水酸基、ニトロ基、アミノ基、スルホニル基、シアノ基、ホスホン酸基、ジアゾ基、メルカプト基のいずれかを表し、R2は同一又は異なるC1~C20の基、水素原子、水酸基、ニトロ基、アミノ基、スルホニル基、シアノ基、ホスホン酸基、ジアゾ基、メルカプト基のいずれかを表し、L1~L3は同一又は異なる水素原子、重水素原子、ハロゲン原子、C1~C20の基、水酸基、ニトロ基、アミノ基、スルホニル基、シアノ基、シリル基、ホスホン酸基、ジアゾ基、メルカプト基のいずれかを表す。で表されることを特徴とする請求項1に記載の円偏光発光性希土類錯体。一般式7で表されることを特徴とする請求項2に記載の円偏光発光性希土類錯体。一般式8で表されることを特徴とする請求項2に記載の円偏光発光性希土類錯体。一般式9で表されることを特徴とする請求項2に記載の円偏光発光性希土類錯体。一般式10で表されることを特徴とする請求項2に記載の円偏光発光性希土類錯体。前記希土類イオンが、Nd、Sm、Eu、Tb、Ybのいずれかのイオンであることを特徴とする請求項1~6のいずれかに記載の円偏光発光希土類錯体。一般式11式中、LnIIIは3価の希土類イオンを表し、Xは同一又は異なる水素原子、重水素原子、ハロゲン原子、C1~C20の基、水酸基、ニトロ基、アミノ基、スルホニル基、シアノ基、ホスホン酸基、ジアゾ基、メルカプト基のいずれかを表し、Y及びZは5員の芳香族複素環を形成するのに必要な原子群を表し、R1は同一又は異なるC1~C20の基、水素原子、水酸基、ニトロ基、アミノ基、スルホニル基、シアノ基、ホスホン酸基、ジアゾ基、メルカプト基のいずれかを表し、R2は同一又は異なるC1~C20の基、水素原子、水酸基、ニトロ基、アミノ基、スルホニル基、シアノ基、ホスホン酸基、ジアゾ基、メルカプト基のいずれかを表す。で表されることを特徴とする請求項1に記載の円偏光発光性希土類錯体。フェナントロリン骨格を有する配位子とカンファー誘導体から成る配位子が希土類イオンに配位して成る円偏光発光性希土類錯体であって、一般式12式中、LnIIIは3価の希土類イオンを表し、R1は同一又は異なるC1~C20の基、水素原子、水酸基、ニトロ基、アミノ基、スルホニル基、シアノ基、ホスホン酸基、ジアゾ基、メルカプト基のいずれかを表し、R2は同一又は異なるC1~C20の基、水素原子、水酸基、ニトロ基、アミノ基、スルホニル基、シアノ基、ホスホン酸基、ジアゾ基、メルカプト基のいずれかを表す。で表されることを特徴とする円偏光発光性希土類錯体。請求項1~9のいずれかに記載の円偏光発光性希土類錯体を含むことを特徴とする光学機能材料。請求項1~9のいずれかに記載の円偏光発光性希土類錯体を含むことを特徴とする円偏光フィルタ。請求項1~9のいずれかに記載の円偏光発光性希土類錯体を含むことを特徴とするセキュリティインク。しかし、上述した希土類錯体は円偏光発光性に優れるものの、励起光紫外光を照射したときの発光強度が低い。希土類錯体を光機能材料として用いるためには、円偏光発光性だけでなく、発光強度が大きいことが求められる。特に、大きなg値を示し、且つ発光強度が大きい希土類錯体は、円偏光発光を利用したセキュリティー材料、センサー、円偏光光源など様々な応用への展開が期待される。本発明が解決しようとする課題は、円偏光発光性を有し、且つ発光強度が大きい希土類錯体を提供することである。上記課題を解決するために成された本発明に係る円偏光発光性希土類錯体は、不斉ビスオキサゾリンピリジン骨格を有する配位子とアセチルアセトン誘導体から成る配位子が希土類イオンに配位して成ることを特徴とする。アセチルアセトン誘導体は光増感機能を有する配位子として知られている。光増感機能とは、照射されたエネルギーを効率よく希土類イオンに移動させて当該希土類イオンを増感発光させることができる機能をいう。アセチルアセトン誘導体には種々のものが知られており、例えば一般式1式中、L1~L3は同一又は異なる水素原子、重水素原子、ハロゲン原子、C1~C20の基、水酸基、ニトロ基、アミノ基、スルホニル基、シアノ基、シリル基、ホスホン酸基、ジアゾ基、メルカプト基のいずれかを表す。で表されるものや、一般式2R3は同一または異なる水素原子、重水素原子、ハロゲン原子、C1からC20の基、水酸基、ニトロ基、アミノ基、スルホニル基、シアノ基、シリル基、ホスホン酸基、ジアゾ基、メルカプト基のいずれかを表す。で表されるものが挙げられる。上記の一般式2で表されるアセチルアセトン誘導体はカンファー誘導体としても知られている。また、アセチルアセトン誘導体の具体例として、化学式3で表されるヘキサフルオロアセチルアセトンhexafluoroacetylacetone、以下、略語hfaと表記するが挙げられる。また、本発明の円偏光発光性希土類錯体は、一般式4は3価の希土類イオン、Xは同一又は異なる水素原子、重水素原子、ハロゲン原子、C1~C20の基、水酸基、ニトロ基、アミノ基、スルホニル基、シアノ基、ホスホン酸基、ジアゾ基、メルカプト基のいずれかを表し、Y及びZは5員の芳香族複素環を形成するのに必要な原子群を表し、R1は同一又は異なるC1~C20の基、水素原子、水酸基、ニトロ基、アミノ基、スルホニル基、シアノ基、ホスホン酸基、ジアゾ基、メルカプト基のいずれかを表し、R2は同一又は異なるC1~C20の基、水素原子、水酸基、ニトロ基、アミノ基、スルホニル基、シアノ基、ホスホン酸基、ジアゾ基、メルカプト基のいずれかを表し、L1~L3は同一又は異なる水素原子、重水素原子、ハロゲン原子、C1~C20の基、水酸基、ニトロ基、アミノ基、スルホニル基、シアノ基、シリル基、ホスホン酸基、ジアゾ基、メルカプト基のいずれかを表す。で表される希土類錯体を用いることができる。上記希土類イオンはNd、Sm、Eu、Tb、Ybのいずれかのイオンであることが好ましく、特に好ましくはEu又はTbである。本発明によれば、円偏光発光性を有し、且つ高い発光特性を有する希土類錯体を提供することができる。希土類錯体とは、希土類元素の2価、3価又は4価のイオンを中心イオンとして、1ないし複数の各種配位子が配位した有機錯体である。このような錯体としては、希土類イオンが他の化学種に取り囲まれてホスト-ゲスト構造をとった包接化合物や、単に中心の希土類イオンに配位子が配位したのみpyridine骨格を有する配位子とヘキサフルオロアセチルアセトンhfaが希土類イオンに配位した希土類錯体は優れた円偏光発光性を有し、且つ高い発光特性を有する。これは、pyboxの2箇所のオキサゾリン環と各hfaのフッ化炭素基CF3の間で化学的なインターラクションが働き、希土類錯体の結晶構造に不斉を誘起するようなゆがみを与えることによると思われる。上記のような相互作用を得るためには、ビスオキサゾリンピリジン配位子について、一般式5中、R2がイソプロピル基、フェニル基などの比較的かさ高いものを選択することが好ましい。この場合、ビスオキサゾリンピリジン配位子の2箇所のオキサゾリン環に結合するそれぞれのR2が異なる官能基であってもよい。以下、本発明に係る希土類錯体Ln錯体の具体的な実施例について述べる。1.Ln錯体の合成図1に示す合成手順に従いLn錯体を合成した。図1及び以下の説明では、LnはEu3212等量をMeOHに溶かし、80°Cで8時間加熱還流を行った。減圧下でMeOHを留去した後、得られた固体をクロロホルムで洗い、不純物未反応のLn32をろ過により取り除いた。ろ液中の溶媒を留去し、黄白色の粉末を得た。メタノールで再結晶を行うことで無色の結晶を得た。2.Ln錯体の同定得られた無色の結晶をESIMassエレクトロスプレー質量分析及びX線結晶構造解析で同定した。ESIMASSは日本電子株式会社JEOL製のJMS700、MStationを用いた。また、X線結晶構造解析は株式会社リガク製の有機低分子X線構造解析装置Rapidを用いた。ESIMASSの結果を以下に示す。PhpyboxEu3錯体及びPhpyboxEu3錯体ESIMASS:McalcdforC33H21EuF12N3O693604542、found93604466iPrpyboxEu3錯体及びiPrpyboxEu3錯体ESIMASS:McalcdforC27H25EuF12N3O686807663、found86807707MePhpyboxEu3錯体及びMePhpyboxEu3錯体ESIMASS:McalcdforC35H25EuF12N3O696407675、found96407681PhpyboxTb3錯体及びPhpyboxTb3錯体ESIMASS:McalcdforC33H21F12N3O6Tb94204922、found94204901iPrpyboxTb3錯体及びiPrpyboxTb3錯体ESIMASS:McalcdforC27H25F12N3O6Tb87408052、found87408060MePhpyboxTb3錯体及びMePhpyboxTb3錯体ESIMASS:McalcdforC35H25F12N3O6Tb97008052、found97008062また、12種類のLn錯体のX線結晶構造解析の結果を図3A及び図3Bに示す。ESIMASSの結果及びX線結晶構造解析の結果から、得られた結晶はそれぞれ図2A及び図2Bに示す12種類のLn錯体であるといえる。3.各Ln錯体の発光量子収率各Ln錯体の発光量子収率を求めるために、吸収スペクトル及び発光スペクトルを測定した。吸収スペクトルの測定には日本分光株式会社製の紫外可視分光光度計JASCOV660、発光スペクトルの測定には日立製作所製の分光蛍光光度計HITACHIF4500を用いた。吸収スペクトル及び発光スペクトルの測定は、各Ln錯体の重アセトニトリル溶液10×102Mを調製し、溶存酸素による消光を防ぐためにArバブリングを10分間行った後、測定した。励起波長は465nmEu錯体487nm錯体に設定した。各Ln錯体の吸収スペクトル及び発光スペクトルをそれぞれ図4及び図5に示す。得られた吸収スペクトル及び発光スペクトルから各Ln錯体の発光量子収率Φを求めた。発光量子収率はJASCOV660を用い、絶対法により求めた。各Ln錯体の発光量子収率を図6及び図7に示す。図6及び図7から本実施例に係るLn錯体はいずれも優れた発光量子収率を示し、特にEu錯体については非常に高い発光量子収率を示した。4.Ln錯体の円偏光性各Ln錯体の円偏光性を調べるために、円偏光二色性スペクトルCDスペクトル及び円偏光発光スペクトルCPLスペクトルを測定した。CDスペクトル及びCPLスペクトルは、各Ln錯体の重アセトニトリル溶液10×102Mを調製し、Arバブリングを10分間行った後、測定した。各Ln錯体のCDスペクトル及びCPLスペクトルを図8及び図9に示す。図9に示すCPLスペクトルの結果を基に、以下の式を用いてg値を計算した。なお、発光バンドの存在しない波長域での値は無視した。g値=ΔI/I=2IL-IRILIR式中、ILは左回りの円偏光発光強度、IRは右回りの円偏光発光強度を表す。g値の計算結果を図10及び図11に示す。図10及び図11から明らかなように、本実施例のLn錯体は円偏光発光を示す。特に、Eu錯体については発光波長が594nmにおけるg値絶対値は013~05であり、いずれも高かった。なお、発光波長が615nmにおけるg値絶対値は0019~0035であった。テルビウムは緑色の波長領域に発光を示し、ユーロピウムは赤色の波長領域に発光を示す。そこで、実施例1で得られたEu錯体とTb錯体の混合溶液を調製し、その発光を確認した。混合溶液は、アセトニトリル2mLに、1mMのEu錯体アセトニトリル溶液約20μL、10mMのTb錯体アセトニトリル溶液200μLを加えて作製した。図12に、Eu錯体及びTb錯体の各溶液の添加量、混合溶液を波長365nmで励起したときの発光の色度座標xy計算値を示す。以下では、これら混合溶液を図12の左端に示した白抜き数字の番号を付して混合溶液1~9と称する。図13に混合溶液1~9の蛍光発光スペクトルを、図14~図16に各混合溶液1~9のCDスペクトル及びCPLスペクトルを示す。各混合溶液1~9は、波長365nmで励起すると黄色の発光を示した。また、その色度座標計算値は、図17の色度図において丸○で印を付けた領域内に位置する。従って、色度座標からも、混合溶液1~9が黄色の発光を示すことがわかる。また、図14~図16から、混合溶液1~9はいずれもの円偏光特性を示すことが分かる。上述したように実施例2で得られた混合溶液1~9はいずれも紫外光で励起したとき黄色の発光を示す。そこで、紫外光を照射したときに青色の発光を示す有機化合物であるアントラセンを前記混合溶液1~9に添加し、白色の発光を示す溶液を調製した。溶液の調製は、混合溶液1~9を約2070μLにアントラセン溶液を約10μL添加することで行った。図18に各混合溶液1~9に添加したアントラセンの量、アントラセン添加後の混合溶液以下、混合溶液11~19と呼ぶを波長360nmで励起したときの発光の色度座標xy計算値を示す。また、図19に混合溶液11~19の発光スペクトルを示す。各混合溶液11~19を波長360nmで励起すると、白色の発光を示した。また、図18に示す色度座標の値から明らかなように、本実施例に係る混合溶液11~19は白色の発光を示すことが分かる。実施例2で得られた混合溶液をシクロオレフィンポリマー樹脂商品名ゼオネックス登録商標、日本ゼオン株式会社に均一に分散させ、樹脂成形体を作製した。この樹脂成形体を加熱、或いは冷却して紫外光を照射し、そのときの発光色を調べた。図20に、20°Cに冷却したとき、室温、60°Cに加熱したときの発光の様子を示す。図20に示すように、室温では黄色の発光を示したのに対して、20°Cに冷却したときは緑色の発光を示し、60°Cに加熱したときは赤色の発光を示した。このことから、温度が低いときは、テルビウムの発光色が強く表れ、温度が高いときはユーロピウムの発光色が強く表れるものと思われる。なお、加熱による温度変化には可逆性があり、60°Cに加熱後あるいは20°Cに冷却後、室温に戻った樹脂形成体は黄色の発光を示した。このように、Eu錯体の混合溶液を用いて作製した樹脂成形体は、温度を変化させることにより、紫外光を照射したときに発光する色調を変化させることができる。また、Eu錯体の混合比を変化させることによって、発光する色調が変化する温度が異なることも確認した。本発明に係る希土類錯体のうち、光増感機能を有する配位子としてカンファー誘導体を採用した実施例について、以下詳細に述べる。本実施例における希土類錯体は、Euに不斉ビスオキサゾリンピリジン骨格又はフェナントロリン骨格を有する配位子を採用し、さらに光増感機能を有する配位子として、一般式2においてR3として水素原子を有する誘導体3trifluoroacetylDcamphorateを採用したものである。これを以下、Eu3錯体と呼ぶ。なお、以下の説明においてfacamは3trifluoroacetyldcamphorate基を、Phenはフェナントロリン骨格を有する110phenanthroline基を指すものとする。1.Eu3錯体の合成図21a、b、c及びdに示す計4種の合成手順に従い、Eu3錯体の結晶1、2、3及び4を得た。まず図21aに示すEu3043g、046mmol及びRiPrPybox014g、046mmolをメタノール50mLに溶解させ、還流条件下、12時間撹拌した。反応溶液をろ過した後数日静置し、黄色の菱形結晶1を得た。収率は46であった。図21bにおいては上記と同じ手法を用いた。RiPrPyboxの替わりにSiPrPybox014g、046mmolを用い、黄色の菱形結晶2を得た。収率は34であった。さらに図21cに示すEu3026g、029mmol及びRRMePhPybox012g、029mmolを予め攪拌子を入れたナス型フラスコに加え、アセトニトリル20mL、MeOH20mLの順に溶媒を加え溶解させた。この溶液を還流条件下、12時間撹拌させた。反応溶液をろ過し数日静置し、黄色の板状結晶3を得た。収率は73であった。最後に図21dにおいては図21aと同じ手法を用いた。RiPrPyboxの替わりに110Phenanthroline一水和物0045g、026mmolを用い、Eu3021g、023mmolと反応させ黄色の菱形結晶4を得た。収率は72であった。なお、いずれの合成手順においても、試薬はナカライテスク、和光純薬工業、東京化成工業、Aldrich、CILより購入した。溶媒は適宜蒸留したものを用いた。2.Eu3錯体の同定上記計4種の合成手順によって得られた黄色の結晶1、2、3及び4をESIMassエレクトロスプレー質量分析、NMR分析、FTIR分析、元素分析及び単結晶X線結晶構造解析で同定した。ESIMASSは日本電子株式会社JEOL製のJMS700を、NMRは同じく日本電子株式会社JEOL製のAL3001HNMR、300MHzを、FTIR分析は日本分光株式会社製のFTIR4200を、元素分析はPerkinElmer社の2400IIを、単結晶X線結晶構造解析は株式会社リガク製のRigakuValimaxRAPIDRAMacro7HFMを用いた。ESIMASSの結果を以下に示す。結晶1ESIMS946288mz結晶2ESIMS946288mz結晶3ESIMS1042288mz結晶4ESIMS825177mzNMR分析1HNMRの結果を以下に示す。なお、測定試料調製用の溶媒として重水素化クロロホルムを使用した。括弧の前の数字はケミカルシフトppmを、括弧内のアルファベットはスペクトルの多重線形状を示す。結晶11HNMRδ12611090766858189102228343850結晶21HNMRδ9278665620404203040結晶31HNMRδ1201129038578777426201505139178261336464結晶4括弧内のアルファベットはスペクトルの多重線形状並びに対応するプロトン数を示す1HNMRδ10491023797492256206123052009071083162FTIR分析の結果を以下に示す。なお、括弧の前の数値は赤外線の波数cm1を、括弧内のアルファベットは吸収スペクトルの形状、大きさ並びに前記吸収スペクトルに対応する特定基を示す。結晶1FTIR3010281016511585152214831441137113291294126712251200118211221111108210511009972922891850829802746714683644結晶2FTIR301028101651158515221481143913691327129412671225120011821109108010491005970922891850829802746714683644結晶3FTIR305028001658158115271427137713311265122311841126108010491011949837802748690644結晶4FTIR302528001647153514231327129412651222119811801124110710781049920847802729681642元素分析の結果を以下に示す。結晶1AnalFoundC5298H524N366CalcdforEuC53H65N3O8F9C5327H548N352結晶2AnalFoundC5312H534N359CalcdforEuC53H65N3O8F9C5327H548N352結晶3AnalFoundC5609H484N341CalcdforEuC61H65N3O8F905H2OC5365H512N323結晶4AnalFoundC5369H457N261CalcdforEuC48H50N2O6F9C5369H469N2614種類のEu3錯体の黄色結晶1~4の単結晶X線構造解析の結果を図22に示す。黄色結晶3に関し、単結晶X線構造解析によりRRMePhPyboxのメチル基及びフェニル基の絶対配置が4S及び5S体であると判断した。この時、Dfacamの絶対配置が変化していないことを確認した。またflackparameterは0006Friedelpairs6384であった。上述した各種分析の結果から、得られた黄色結晶1~4はそれぞれ図23に示すEu3錯体であり、1Eu3錯体、2Eu3錯体、3Eu3錯体、4Eu3錯体であると同定された。3.Eu3錯体及びEu3錯体を構成する配位子のCDスペクトル及び吸収スペクトル各Eu3錯体の円偏光発光特性を求めるために、Eu3錯体1~4及び各Eu3錯体を構成する配位子のCDスペクトル及び吸収スペクトルを測定した。いずれの測定においても、各Eu3錯体及び各Eu3錯体を構成する配位子の重アセトニトリル溶液10×102Mを調製し、溶存酸素による消光を防ぐためにArバブリングを10分間行った後、測定した。Eu3錯体を構成するPybox配位子及びPhen配位子のCDスペクトル及び吸収スペクトルを図24Aに、Eu3錯体1~4のCDスペクトル及び吸収スペクトルを図24Bに示す。4.Eu3錯体のCPLスペクトル及び発光スペクトルさらに、Eu3錯体1~4のCPLスペクトル及び発光スペクトルを測定した。測定試料の調製方法は、上述したCDスペクトル及び吸収スペクトルの測定時と同じである。Eu3錯体1~4のCPLスペクトル及び発光スペクトルを図25に示す。5.Eu3錯体の発光量子収率得られた吸収スペクトル及び発光スペクトルから各Eu3錯体1~4の発光量子収率Φを求めた。発光量子収率はJASCOV660を用い、絶対法により求めた。また併せて、試料に励起光として窒素レーザUshoKEC160wavelength、337nmpulsewidth、600ps10Hzを照射し、発光をストリークカメラHamamatsu、picosecondfluorescencemeasurementsystem、C4780によって計測することにより、発光寿命τを求めた。さらに、放射速度定数kr及び無放射速度定数knrをそれぞれ以下の式により算出した。放射速度定数kr=Φ100τ無放射速度定数knr=100τこれらを図26にまとめて示す。6.Eu3錯体及びEu3錯体を構成する配位子の円偏光性図24Bに示すCDスペクトルの結果を基に、以下の式を用いてg値gCDを計算した。CDスペクトルからのg値=Δε/ε=2εL-εRεLεR式中、εLは左回りの円偏光における吸収係数、εRは右回りの円偏光における吸収係数を表す。g値の計算結果を図27に示す。これらの結果から明らかなように、本実施例に係るEu3錯体の発光量子収率はLn錯体に比べて相対的に低い。換言すれば、hfaの方がLnを発光させる上で適しているということができる。次に、本発明の円偏光発光性希土類錯体を利用した光機能材料の実施例をいくつか述べる。本発明に係る希土類錯体に一方の円偏光を吸収させれば、他方の円偏光を得ることができる。円偏光板などの円偏光フィルタと同じ役割を果たすことから、本発明に係る希土類錯体を円偏光フィルタに適用することが可能である。この円偏光フィルタは光多重通信など、広範な用途への適用が可能である。本発明に係る希土類錯体では、旋光性の違いのみを有する配位子をそれぞれ別個に用いて錯体を合成することにより、同じ組成であっても左巻きの円偏光を強く吸収するものと、右巻きの円偏光を強く吸収するものの両方が得られる。また、一つの希土類錯体においても、波長に応じて左巻きの円偏光を強く吸収する場合と右巻きの円偏光を強く吸収する場合がある。そこで、一方の性質を示すものを1、他方の性質を有するものを-1と定義すれば、この錯体、或いはこの錯体を含む光学機能材料を並べて情報を記録することができ、そこへ、円偏光を当てることにより情報を読み出すことができる。本発明に係る希土類錯体をセキュリティー用途へ適用する場合には、励起による発光、円偏光及び温度による変色の3つの情報を保持することができるので、簡便により高度なセキュリティを実現することができる。本発明の希土類錯体を光学機能材料として用いる際は、その錯体の結晶を直接用いてもよいし、その錯体を透明ポリマーや透明ガラスなどの透明固体担体に含有させてもよい。また、その錯体を溶媒に溶解、分散などさせて塗料とすることもできる。本発明の希土類錯体は単独で、又は2種以上を混合して用いても良く、発光色を変化させるために有機色素を混合しても良い。本発明の希土類錯体は、その中心イオンとしての希土類イオンの種類や配位子の種類によって発光色が異なる。従って、本発明の希土類錯体の中心イオンや有機色素等の種類や混合比を適宜選択することにより、様々な色の発光を示す光機能性材料を作製することができる。本発明に係る希土類錯体を含有させる透明ポリマーとしては、ポリメチルメタクリレート、含フッ素ポリメタクリレート、ポリアクリレート、含フッ素ポリアクリレート、ポリスチレン、ポリエチレン、ポリプロピレン、ポリブテン等のポリオレフィン、含フッ素ポリオレフィン、ポリビニルエーテル、含フッ素ポリビニルエーテル、ポリ酢酸ビニル、ポリ塩化ビニル、及びそれらの共重合体、セルロース、ポリアセタール、ポリエステル、ポリカーボネイト、エポキシ樹脂、ポリアミド樹脂、ポリイミド樹脂、ポリウレタン、ナフィオン、石油樹脂、ロジン、ケイ素樹脂などが例示され、好ましくはポリメチルメタクリレート、含フッ素ポリメタクリレート、ポリアクリレート、含フッ素ポリアクリレート、ポリスチレン、ポリオレフィン、ポリビニルエーテル、及びそれらの共重合体、エポキシ樹脂等を使用することができる。もちろん、これらの2種以上を組み合わせたものであってもよい。なお、本発明に係る希土類錯体を含む透明ポリマーは、公知の文献HasegawaetalChemLett199935に従い調製することができる。本発明に係る希土類錯体を溶解、分散させることのできる溶剤は、アルコール系溶剤、ケトン系溶剤、エステル系溶剤、ニトリル系溶剤あるいはこれらの混合物である。好ましくは、アセトニトリルやメタノールを使用することができる。本発明に係る希土類錯体と共に溶解、分散させることのできる色素は、緑色系の色素としては、アルカリ土類シリコンオキシナイトライド系蛍光体、及びピリジン-フタルイミド縮合誘導体、ベンゾオキサジノン系、キナゾリノン系、クマリン系、キノフタロン系、ナルタル酸イミド系等の蛍光色素、テルビウム錯体等の有機蛍光体などが挙げられる。また、赤色系の色素としては、アルファサイアロン構造をもつ酸窒化物を含有する蛍光体、及びβ-ジケトネート、β-ジケトン、芳香族カルボン酸、又は、ブレンステッド酸等のアニオンを配位子とする希土類元素イオン錯体からなる赤色有機蛍光体などが挙げられる。さらに青色系の色素としては、アルカリ土類アルミネート系蛍光体、ナフタル酸イミド系、ベンゾオキサゾール系、スチリル系、クマリン系、ピラリゾン系、トリアゾール系化合物の蛍光色素、ツリウム錯体等の有機蛍光体などが挙げられる。希土類錯体は一般にカチオン性であるので、本発明に係る希土類錯体と共存させる色素としては、例えばアントラセン系色素のように炭素と水素だけで構成されている色素を用いることが好ましい。